ПОЛИУРЕТАНОВАЯ ПЕНА И СПОСОБ ЕЕ ПОЛУЧЕНИЯ

1. Полиуретановая пена, которая может быть получена из реакции смеси, содержащей:
A) реакционноспособное по отношению к изоцианату соединение;
1
6
1
6
2
2
2
Б) вспенивающее вещество, выбранное из группы, содержащей линейные, разветвленные или циклические C-C углеводороды, линейные, разветвленные или циклические C-C фторуглеводороды, N, O, аргон и/или CO, причем вспенивающее вещество Б) находится в сверхкритическом или близком к критическому состоянии; и
B) полиизоцианат;
отличающаяся тем, что указанное реакционноспособное по отношению к изоцианату соединение А) содержит гидрофобную часть и гидрофильную часть и обладает средней гидроксильной функциональностью в более чем 1, гидрофобная часть содержит насыщенную или ненасыщенную углеводородную цепь с по меньшей мере 6 атомами углерода, и причем гидрофильная часть содержит алкиленоксидные единицы и/или сложноэфирные единицы.
2. Полиуретановая пена по п.1, причем реакционноспособное по отношению к изоцианату соединение обладает средней гидроксильной функциональностью от ≥1,5 до ≤5.
3. Полиуретановая пена по п.1, причем реакционноспособное по отношению к изоцианату соединение А) имеет гидроксильное число от ≥50 мг КОН/г до ≤500 мг КОН/г.
4. Полиуретановая пена по п.1, причем доля реакционноспособного по отношению к изоцианату соединения А) составляет от ≥0,5 мас.% до ≤40 мас.% в пересчете на общий вес смеси.
5. Полиуретановая пена по п.1, причем гидрофильная часть реакционноспособного по отношению к изоцианату соединения А) содержит внутримолекулярно этерифицированную кислоту жирного ряда и доля внутримолекулярно этерифицированной кислоты жирного ряда составляет от ≥0,5 мас.% до ≤25 мас.% в пересчете на общий вес смеси.
6. Полиуретановая пена по п.1, причем реакционноспособное по отношению к изоцианату соединение А) может быть получено из реакции частично алкоксилированного полиола с кислотой жирного ряда.
7. Полиуретановая пена по п.6, причем реакционноспособное по отношению к изоцианату соединение А) содержит сложный эфир карбоновой кислоты и алкоксилированного сорбита.
8. Полиуретановая пена по п.6, причем реакционноспособное по отношению к изоцианату соединение представляет собой сложный эфир общей формулы (I):
с w+x+y+z от ≥16 до ≤22 и R означает насыщенный или ненасыщенный углеводородный остаток с от ≥12 до ≤18 атомами углерода.
9. Полиуретановая пена по п.1, причем реакционная смесь, кроме того, содержит простой и сложный полиэфирполиол с гидроксильным числом от ≥200 мг КОН/г до ≤600 мг КОН/г и короткоцепочечный полиол с гидроксильным числом от ≥800 мг КОН/г.
10. Полиуретановая пена по п.1, причем доля вспенивающего вещества Б) составляет от ≥2 мас.% до ≤10 мас.% в пересчете на общий вес смеси.
11. Полиуретановая пена по п.1, причем полиизоцианатный компонент В) содержит мономерный и/или полимерный дифенилметан 4,4′-диизоцианат.
3
3
12. Полиуретановая пена по п.1 с кажущейся плотностью от ≥20 кг/м до ≤160 кг/м.
13. Способ получения полиуретановой пены, включающий стадии:
- приготовления смеси соединений А), Б) и В), которые описаны в одном из пп. от 1 до 10, в смесительной головке; и
- выгрузки смеси из смесительной головки, причем при выгрузке преобладающее в смеси давление снижается до атмосферного давления.
14. Способ по п.13, причем после приготовления смеси соединений А), Б) и В) преобладает давление от ≥40 бар до ≤200 бар.
15. Способ по п.13, причем в смесительной головке или ниже по течению смесительной головки расположены средства для того, чтобы увеличить сопротивление потока при выгрузке смеси, содержащей компоненты А), Б) и В).